(57)【要約】本発明の目的は、トリプチセン骨格のバレレンを軸として配される３つのベンゼン環が、均衡した回転運動を行え得るような構造を有すると共に、従来の重合性トリプチセン誘導体化合物に比し、親水性が付与されていることで、機能性材料への汎用性を向上させることが期待できる、新規な重合性トリプチセン誘導体化合物、及び当該化合物を構成成分として含む高分子化合物を提供することにある。上記目的は、トリプチセン骨格の９位及び／又は１０位に親水性重合性官能基である（メタ）アクリロイルオキシアルキル基を有する重合性トリプチセン誘導体化合物を構成成分として含む高分子ハイドロゲル化合物などにより解決される。【特許請求の範囲】
【請求項１】
下記一般式（１）
【化１】
2019151462.tif 000027
（式中、
Ｒ１〜Ｒ４は、それぞれ独立して、水素原子、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン原子、カルボニル基、カルボキシル基、オキシカルボニル基、カルバモイル基、アミノ基、ホスフィンオキサイド基及びシリル基からなる群から選択される置換基を示し、ただし、隣接する置換基同士で環を形成してもよく；
Ｘ及びＹは、一方が下記一般式（２）
【化２】
2019151462.tif 000028
（式中、ｎは１〜５の整数であり；及び、Ｒ５は水素原子又はメチル基を示す。）
で示される置換基を示し、
かつ、他方が前記一般式（２）で示される官能基、水素原子及びハロゲン原子、並びに、保護された、又は保護されていない、ヒドロキシル基、ヒドロキシアルキル基、カルボキシル基、カルボキシアルキル基 、アミノ基、アミノアルキル基 、アミノカルボニル基、アミノカルボニルアルキル基、アルコキシ基、アルコキシアルキル基、アルコキシカルボニル基、アルコキシカルボニルアルキル基 、ホルミル基、ホルミルアルキル基及びアルキル基からなる群から選択される置換基を示す。）
で示される、重合性トリプチセン誘導体化合物と、
該重合性トリプチセン誘導体化合物と共重合可能な化合物と
を構成成分として含む、高分子化合物。
【請求項２】
前記他方の置換基は下記一般式（３）
【化３】
2019151462.tif 000029
（式中、ｎは１〜５の整数であり；及び、Ｒ６は水素原子及び炭素数１〜３のアルキル基からなる群から選択される置換基を示す。）
で示される置換基、
下記一般式（４）
【化４】
2019151462.tif 000030
（式中、ｎは１〜５の整数であり；及び、Ｒ７は水素原子及びカルバメート系保護基からなる群から選択される置換基を示す。）
で示される置換基
及び下記一般式（５）
【化５】
2019151462.tif 000031
（式中、ｎは１〜５の整数である。）
で示される置換基からなる群から選択される置換基を示す、請求項１に記載の高分子化合物。
【請求項３】
前記重合性トリプチセン誘導体化合物と共重合可能な化合物が、少なくとも１種の重合性トリプチセン誘導体化合物と共重合可能な親水性化合物である、請求項１又は２に記載の高分子化合物。
【発明の詳細な説明】
【技術分野】
【０００１】
本発明は、置換されたトリプチセン構造を有するトリプチセン誘導体化合物を構成成分として含む高分子化合物に関する。
【背景技術】
【０００２】
高分子化合物は、モノマー成分である（メタ）アクリル酸及びその誘導体などの重合性化合物の１種を単独で、又は２種以上を組み合わせて重合反応に供すること、分子内にジカルボン酸を有する化合物やアミノ基及びカルボキシル基を有する化合物を重縮合反応に供することによって得られ得る。【０００３】
高分子化合物の特性は、原料となるモノマー化合物やその組み合わせにより様々に変化する。そこで、新たな特性を有する高分子化合物や既知の特性を改善してなる高分子化合物を得るためには、原料となるモノマー化合物の組み合わせや新規のモノマー化合物の創製などを種々検討することになる。このうち、新規のモノマー化合物を創製するためには、既知化合物の特定部位の化学修飾や重合性官能基の付加などを種々試みる。【０００４】
既知化合物の１種であるトリプチセンは、３つのベンゼン環が三枚羽根の歯車様に配置したＤ３ｈ対称構造を有する芳香族炭化水素である。トリプチセンは、このような構造をとることから、機能性材料への応用が様々に検討されている。トリプチセン構造（骨格）を有する化合物であるトリプチセン誘導体化合物もまた、いくつか知られている。【０００５】
例えば、トリプチセン骨格にさらに他の環構造が縮環して形成してなる化合物（下記特許文献１を参照、該文献の全記載はここに開示として援用される）、酵素を用いた不斉アシル化による光学活性なトリプチセン誘導体化合物（下記特許文献２を参照、該文献の全記載はここに開示として援用される）、加水分解され得る官能基を有するトリプチセン誘導体の光学異性体混合物に、不斉加水分解する能力を有する加水分解酵素を作用させることにより得られる、光学活性なトリプチセン誘導体化合物（下記特許文献３を参照、該文献の全記載はここに開示として援用される）などが知られている。【０００６】
また、特定構造を有するトリプチセン誘導体化合物を配してなるフォトレジスト基材及びフォトレジスト組成物（下記特許文献４を参照、該文献の全記載はここに開示として援用される）、他の液晶性化合物との相溶性に優れ、位相差又は光学異方性値の波長分散が小さく、重合性を持ち、トリプチセン環を含む液晶性化合物（下記特許文献５を参照、該文献の全記載はここに開示として援用される）、任意に置換されたビニレン基、エチニレン基、アリーレン基、ヘテロアリーレン基及びスピロビフルオレン基を有する、トリプチセン基含有のポリマーエレクトロルミネッセント材料（下記特許文献６を参照、該文献の全記載はここに開示として援用される）、液晶相を有するとともに、他の液晶性化合物及び有機溶媒に対する良好な相溶性を有する、重合性基と１，４−ジメチレンシクロヘキサン骨格とを有する化合物の一つとして、トリプチセン含有化合物（下記特許文献７を参照、該文献の全記載はここに開示として援用される）、ジアミンとテトラカルボン酸二無水物とからなるポリイミド又はその前駆体であるポリアミック酸誘導体から選択される光重合性モノマー及び／又はオリゴマーを成分として構成される液晶表示素子化合物の一つとして、トリプチセン含有化合物（下記特許文献８を参照、該文献の全記載はここに開示として援用される）などもまた知られている。【０００７】
さらに、三重結合含有官能基や二重結合含有官能基などの不飽和重合性官能基の複数個をバレレンに結合した構造を有するトリプチセン誘導体化合物もまた知られている(下記特許文献９を参照、該文献の全記載はここに開示として援用される)。
【先行技術文献】
【特許文献】
【０００８】
【特許文献１】特開２０１１−２０７７９２号公報
【特許文献２】特開２０１３−２２３４５８号公報
【特許文献３】特開２００６−１８７２２５号公報
【特許文献４】特開２００８−３０８４３３号公報
【特許文献５】特開２００６−１１１５７１号公報
【特許文献６】特表２００２−５３９２８６号公報
【特許文献７】特開２０１１−２４６３６５号公報
【特許文献８】特開２０１４−１７８７１２号公報
【特許文献９】特開２００８−０７５０４７号公報
【発明の概要】
【発明が解決しようとする課題】
【０００９】
従来技術として知られているトリプチセン誘導体化合物の大半は、トリプチセン骨格中の芳香環にポリマーの伸長鎖となる重合性基が導入された構造を有していることから、３つのベンゼン環が縮合するバレレンを軸とした回転運動が妨げられる可能性が高い。一方で、特許文献９に記載のトリプチセン誘導体化合物は、トリプチセンの９位及び１０位に不飽和重合性官能基があることから、このような回転運動が妨げられる可能性は低い。【００１０】
ところが、特許文献９に記載のトリプチセン誘導体化合物に用いられている不飽和重合性官能基は、疎水性のアルケニル基及びアルキニル基であり、さらにトリプチセン自体も疎水性であることから、特許文献９において開示されるトリプチセン誘導体化合物は全体的に疎水性となる。このような特性により、特許文献９に記載のトリプチセン誘導体化合物は、機能性材料としての組成物への適用範囲が限定されるため、汎用性に問題がある。【００１１】
そして、上記した先行技術の問題を解決し得るような重合性トリプチセン誘導体化合物や該重合性トリプチセン誘導体化合物を構成成分として含む高分子化合物は知られていない。【００１２】
そこで、本発明においては、トリプチセン骨格のバレレンを軸として配される３つのベンゼン環が、均衡した回転運動を行え得るような構造を有すると共に、従来の重合性トリプチセン誘導体化合物に比し、親水性が付与されていることで、機能性材料への汎用性を向上させることが期待できる、新規な重合性トリプチセン誘導体化合物を構成成分として含む高分子化合物を提供することを本発明の解決すべき課題とする。
【課題を解決するための手段】
【００１３】
本発明者らは、上記した新規の重合性トリプチセン誘導体化合物を提供するために鋭意検討する中で、重合反応に寄与する重合性官能基の結合部位及び種類に着目した。３つのベンゼン環が均衡に回転するためには、３つのベンゼン環が結合するバレレンを中心として回転させることが望ましいと考えた。さらに、導入する重合性官能基として親水性を有する官能基を選択することで、その他の親水性化合物との相溶性と共重合性とを有した重合性トリプチセン誘導体化合物を提供することができるのではないかと考えた。【００１４】
上記した本発明者らの考えの下で、さらに研究開発を進めて試行錯誤を繰り返すことにより、トリプチセン骨格の９位及び／又は１０位に親水性重合性官能基を有する化合物を創作することに成功した。このような化合物は、トリプチセン骨格のバレレンを軸として配される３つのベンゼン環が、均衡した回転運動を行い得るような構造を有すると共に、従来の重合性トリプチセン誘導体化合物に比し、親水性が付与されている重合性トリプチセン誘導体化合物であり、さらに汎用性が向上した機能性材料として有望なものである。なお、このようにして完成させた新規の重合性トリプチセン誘導体化合物の一部については、特願２０１６−１５２９５３として特許出願をしている。【００１５】
本発明者らは、さらにトリプチセン骨格の９位及び／又は１０位に（メタ）アクリロイルオキシアルキル基を有する重合性トリプチセン誘導体化合物を用いることによって、その他の共重合可能な化合物との相溶性が増大して、良好なハイドロゲルを形成する高分子化合物を創作することに成功した。本発明は、上記した考えや成功例に基づき完成された発明である。【００１６】
すなわち、本発明の一態様によれば、下記一般式（１）
【化１】
2019151462.tif 000002
（式中、
Ｒ１〜Ｒ４は、それぞれ独立して、水素原子、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン原子、カルボニル基、カルボキシル基、オキシカルボニル基、カルバモイル基、アミノ基、ホスフィンオキサイド基及びシリル基からなる群から選択される置換基を示し、ただし、隣接する置換基同士で環を形成してもよく；
Ｘ及びＹは、一方が下記一般式（２）
【化２】
2019151462.tif 000003
（式中、ｎは１〜５の整数であり；及び、Ｒ５は水素原子又はメチル基を示す。）
で示される置換基を示し、
かつ、他方が前記一般式（２）で示される官能基、水素原子及びハロゲン原子、並びに、保護された、又は保護されていない、ヒドロキシル基、ヒドロキシアルキル基、カルボキシル基、カルボキシアルキル基 、アミノ基、アミノアルキル基 、アミノカルボニル基、アミノカルボニルアルキル基、アルコキシ基、アルコキシアルキル基、アルコキシカルボニル基、アルコキシカルボニルアルキル基 、ホルミル基、ホルミルアルキル基及びアルキル基からなる群から選択される置換基を示す。）
で示される、重合性トリプチセン誘導体化合物と、
該重合性トリプチセン誘導体化合物と共重合可能な化合物と
を構成成分として含む、高分子化合物が提供される。【００１７】
好ましくは、前記他方の置換基は下記一般式（３）
【化３】
2019151462.tif 000004
（式中、ｎは１〜５の整数であり；及び、Ｒ６は水素原子及び炭素数１〜３のアルキル基からなる群から選択される置換基を示す。）
で示される置換基、
下記一般式（４）
【化４】
2019151462.tif 000005
（式中、ｎは１〜５の整数であり；及び、Ｒ７は水素原子及びカルバメート系保護基からなる群から選択される置換基を示す。）
で示される置換基
及び、下記一般式（５）
【化５】
2019151462.tif 000006
（式中、ｎは１〜５の整数である。）
で示される置換基からなる群から選択される置換基を示す。【００１８】
好ましくは、前記重合性トリプチセン誘導体化合物と共重合可能な化合物が、少なくとも１種の親水性化合物である。
【発明の効果】
【００１９】
本発明の一態様である高分子化合物において用いる重合性トリプチセン誘導体化合物は、重合性官能基がトリプチセンの中心骨格であるバレレンを構成する炭素に結合した構造を有することから、トリプチセン構造中の３つのベンゼン環がバレレンを軸とした各々均衡な回転運動を行うことができるとともに、親水性を有する官能基を導入するものであることから、疎水性化合物のみならず、親水性化合物との相溶性も有している。このことより、本発明の一態様の高分子化合物は、従来とは異なる種々の機能を有した高分子化合物となり得るものである。特に、本発明の一態様の高分子化合物は、従来技術では為し得ることができない、水和膨潤させたハイドロゲルとすることが可能である。【００２０】
さらには、本発明の一態様の高分子化合物中において、トリプチセン構造中の３つのベンゼン環は、バレレンを軸とした均衡な回転運動を行えることから、例えば、高分子化合物に物質を包含させた場合において、包含させた物質を高分子化合物から放出させる際に、物質の拡散の速度や程度などを制御することが期待できる。
【発明を実施するための形態】
【００２１】
以下、本発明の一態様の高分子化合物の詳細について説明するが、本発明の技術的範囲は本項目の事項によってのみに限定されるものではなく、本発明はその目的を達成する限りにおいて種々の態様をとり得る。
【００２２】
本発明の一態様の高分子化合物は、重合性トリプチセン誘導体化合物と、該重合性トリプチセン誘導体化合物と共重合可能な化合物とを構成成分として少なくとも含む。
【００２３】
重合性トリプチセン誘導体化合物は、下記一般式（１）で示される。
【００２４】
【化６】
2019151462.tif 000007
【００２５】
一般式（１）において、Ｒ１〜Ｒ４は、それぞれ独立して、水素原子、アルキル基、シクロアルキル基、複素環基、アルケニル基、シクロアルケニル基、アルキニル基、アルコキシ基、アルキルチオ基、アリールエーテル基、アリールチオエーテル基、アリール基、ヘテロアリール基、ハロゲン原子、カルボニル基、カルボキシル基、オキシカルボニル基、カルバモイル基、アミノ基、ホスフィンオキサイド基及びシリル基からなる群から選択される置換基を示す。ただし、Ｒ１〜Ｒ４は、それぞれが隣接する置換基同士で環を形成することができる。
【００２６】
一般式（１）において、Ｘ及びＹは、一方が下記一般式（２）で示される置換基を示す。
【００２７】
【化７】
2019151462.tif 000008
【００２８】
一般式（２）において、ｎは１〜５の整数であり；及び、Ｒ５は水素原子又はメチル基を示す。
【００２９】
一般式（１）において、Ｘ及びＹは、一方が一般式（２）で示される置換基を示し、かつ、他方の置換基は一般式（２）で示される置換基、水素原子及びハロゲン原子、並びに、保護された、又は保護されていない、ヒドロキシル基、ヒドロキシアルキル基、カルボキシル基、カルボキシアルキル基 、アミノ基、アミノアルキル基 、アミノカルボニル基、アミノカルボニルアルキル基、アルコキシ基、アルコキシアルキル基、アルコキシカルボニル基、アルコキシカルボニルアルキル基 、ホルミル基、ホルミルアルキル基及びアルキル基からなる群から選択される置換基を示す。なお、「保護された」置換基は、任意の保護基を有する置換基であれば、特に限定されない。
【００３０】
一般式（１）における他方の置換基は、一般式（２）で示される置換基、下記一般式（３）で示される置換基、下記一般式（４）で示される置換基、及び下記一般式（５）で示される置換基のいずれかの置換基であることが好ましい。
【００３１】
【化８】
2019151462.tif 000009
【００３２】
一般式（３）において、ｎは１〜５の整数であり；及び、Ｒ６は水素原子及び炭素数１〜３のアルキル基からなる群から選択される置換基を示す。
【００３３】
【化９】
2019151462.tif 000010
【００３４】
一般式（４）において、ｎは１〜５の整数であり；及び、Ｒ７は水素原子及びカルバメート系保護基からなる群から選択される置換基を示す。
【００３５】
【化１０】
2019151462.tif 000011
【００３６】
一般式（５）において、ｎは１〜５の整数である。
【００３７】
一般式（１）で示される重合性トリプチセン誘導体化合物の具体的態様としては、例えば、Ｘ及びＹが独立して下記表１に示される置換基である重合性トリプチセン誘導体化合物などが挙げられるが、これらに限定されない。化合物Ｅのように、Ｘ及びＹの両方が一般式（２）で示される置換基である場合に、それらは同一の置換基であってもよく、相違する置換基であってもよい。
【００３８】
【表１】
2019151462.tif 000012
【００３９】
また、表１で示される重合性トリプチセン誘導体化合物において、Ｒ１〜Ｒ４は、これらのうちの４種全てが相違する置換基であってもよく、又はこれらのうちの２種、３種若しくは４種が同一の置換基であってもよい。
【００４０】
Ｒ１〜Ｒ７で示される置換基として挙げられている置換基は、通常知られているとおりの意味を有するものであれば特に限定されないが、例えば、以下に例示として挙げるような置換基であり得る。また、Ｒ１〜Ｒ７で示される置換基として挙げられている置換基は、さらなる置換基を有していてもよい。さらなる置換基は特に限定されないが、例えば、アルキル基、シクロアルキル基、アリール基、ヘテロアリール基などが挙げられる。
【００４１】
アルキル基としては、例えば、メチル基、エチル基、ｎ−プロピル基、イソプロピル基、ｎ−ブチル基、ｓｅｃ−ブチル基、ｔｅｒｔ−ブチル基などの炭素数１〜４の飽和脂肪族炭化水素基などが挙げられるが、これらに限定されない。アルキル基の炭素数は特に限定されないが、例えば、１以上２０以下であることが好ましく、１以上８以下であることがより好ましく、１以上３以下であることがさらに好ましい。置換基を有するアルキル基の例としては、ヒドロキシアルキル基、アミノアルキル基、カルボキシアルキル基、ホルミルアルキル基などが挙げられるが、これらに限定されない。
【００４２】
シクロアルキル基としては、例えば、シクロプロピル基、シクロへキシル基、ノルボルニル基、アダマンチル基などの飽和脂環式炭化水素基などが挙げられるが、これらに限定されない。シクロアルキル基の炭素数は特に限定されないが、３以上２０以下であることが好ましい。
【００４３】
複素環基としては、例えば、ピラン環、ピペリジン環、環状アミドなどの窒素原子や硫黄原子などの炭素原子以外の原子を環内に有する脂肪族環などが挙げられるが、これらに限定されない。複素環基の炭素数は特に限定されないが、２以上２０以下であることが好ましい。
【００４４】
アルケニル基としては、例えば、ビニル基、アリル基、ブタジエニル基などの二重結合を含む不飽和脂肪族炭化水素基などが挙げられるが、これらに限定されない。アルケニル基の炭素数は特に限定されないが、２以上２０以下の範囲であることが好ましい。
【００４５】
シクロアルケニル基としては、例えば、シクロペンテニル基、シクロペンタジエニル基、シクロヘキセニル基などの二重結合を含む不飽和脂環式炭化水素基などが挙げられるが、これらに限定されない。
【００４６】
アルキニル基としては、例えば、エチニル基などの三重結合を含む不飽和脂肪族炭化水素基などが挙げられるが、これらに限定されない。アルキニル基の炭素数は特に限定されないが、２以上２０以下の範囲であることが好ましい。
【００４７】
アルコキシ基としては、例えば、メトキシ基、エトキシ基、プロポキシ基などのエーテル結合を介して脂肪族炭化水素基が結合した官能基などが挙げられるが、これらに限定されない。アルコキシ基の炭素数は特に限定されないが、１以上２０以下であることが好ましい。置換基を有するアルコキシ基の例としては、アルコキシアルキル基、アルコキシカルボニル基、アルコキシカルボニルアルキル基などが挙げられるが、これらに限定されない。
【００４８】
アルキルチオ基としては、例えば、アルコキシ基のエーテル結合の酸素原子が硫黄原子に置換されたものなどが挙げられるが、これらに限定されない。アルキルチオ基の炭素数は特に限定されないが、１以上２０以下の範囲であることが好ましい。
【００４９】
アリールエーテル基としては、例えば、フェノキシ基などのエーテル結合を介した芳香族炭化水素基が結合した官能基などが挙げられるが、これらに限定されない。アリールエーテル基の炭素数は特に限定されないが、６以上４０以下の範囲であることが好ましい。
【００５０】
アリールチオエーテル基としては、例えば、アリールエーテル基のエーテル結合の酸素原子が硫黄原子に置換されたものなどが挙げられるが、これらに限定されない。アリールチオエーテル基の炭素数は特に限定されないが、６以上４０以下であることが好ましい。
【００５１】
アリール基としては、例えば、フェニル基、ナフチル基、ビフェニル基、アントラセニル基、フェナントリル基、ターフェニル基、ピレニル基などの芳香族炭化水素基などが挙げられるが、これらに限定されない。アリール基の炭素数は特に限定されないが、６以上４０以下の範囲であることが好ましい。
【００５２】
ヘテロアリール基としては、例えば、フラニル基、チオフェニル基、ベンゾフラニル基、ジベンゾフラニル基などの炭素以外の原子を一個環内に有する５員環芳香族基、ビリジル基、キノリニル基などの炭素以外の原子の一個又は複数個を環内に有する６員環芳香族基などが挙げられるが、これらに限定されない。ヘテロアリール基の炭素数は特に限定されないが、２以上３０以下であることが好ましい。
【００５３】
ハロゲン原子としては、例えば、フッ素、塩素、臭素、ヨウ素などが挙げられるが、これらに限定されない。
【００５４】
カルボニル基、カルボキシル基、オキシカルボニル基、カルバモイル基、アミノ基、ホルミル基及びホスフィンオキサイド基は、上記したとおりに置換基を有していてもよく、さらに該置換基はさらなる置換基を有していてもよい。置換基を有するアミノ基の例としては、アミノカルボニル基、アミノカルボニルアルキル基などが挙げられるが、これらに限定されない。
【００５５】
シリル基としては、例えば、トリメチルシリル基などのケイ素原子への結合を有する官能基などが挙げられるが、これらに限定されない。シリル基の炭素数は特に限定されないが、３以上２０以下の範囲であることが好ましい。また、ケイ素数は特に限定されないが、１以上６以下であることが好ましい。
【００５６】
Ｒ１〜Ｒ４で示される置換基は、それぞれ隣接する置換基同士で、すなわち、Ｒ１及びＲ２との間で、Ｒ２及びＲ３との間で、及び／又はＲ３及びＲ４との間で環（縮合環）を形成してもよい。このように、縮合環は、Ｒ１〜Ｒ４の中から選ばれる任意の隣接２置換基（例えば、Ｒ１とＲ２）が互いに結合して共役又は非共役の縮合環を形成するものである。縮合環の形成に寄与する構成元素は特に限定されないが、例えば、炭素原子、窒素原子、酸素原子、硫黄原子、リン原子、ケイ素原子などが挙げられる。Ｒ１〜Ｒ４で示される置換基は、さらに別の環と縮合していてもよい。
【００５７】
カルバメート系保護基としては、例えば、ｔｅｒｔ−ブトキシカルボニル基、ベンジルオキシカルボニル基、９−フルオレニルメチルオキシカルボニル基、２，２，２−トリクロロエトキシカルボニル基、アリルオキシカルボニル基などのカルバメート系保護基などが挙げられるが、これらに限定されない。
【００５８】
一般式（１）で示される重合性トリプチセン誘導体化合物のより具体的な態様としては、例えば、以下に示す式（６）、（７）、（８）、（９）、（１０）、（１１）及び（１２）の化合物などが挙げられるが、これらに限定されない。なお、式中のＭｅは、メチル基を示す。
【００５９】
【化１１】
2019151462.tif 000013
【００６０】
【化１２】
2019151462.tif 000014
【００６１】
【化１３】
2019151462.tif 000015
【００６２】
【化１４】
2019151462.tif 000016
【００６３】
【化１５】
2019151462.tif 000017
【００６４】
【化１６】
2019151462.tif 000018
【００６５】
【化１７】
2019151462.tif 000019
【００６６】
重合性トリプチセン誘導体化合物の製造方法は特に限定されないが、例えば、後述する実施例に記載の方法、該方法を適宜改変して所望の重合性トリプチセン誘導体化合物を得る方法などが挙げられる。
【００６７】
一般式（１）の重合性トリプチセン誘導体化合物の製造方法の一態様としては、例えば、９−ハロゲンアントラセン又は９、１０−ジハロゲンアントラセンとビニル基を有するアセタール化合物とをヘック・カップリング反応及び加水分解反応に供し、次いで得られた反応物とベンザインとをディールス・アルダー反応に供し、さらに必要があればベンザインが有する置換基を修飾する反応に供し、次いで得られた反応物を、金属水素化物による還元反応に供し、次いで得られた反応物をハロゲン化（メタ）アクリロイルとの反応に供することにより、一般式（１）の重合性トリプチセン誘導体化合物として（メタ）アクリロイルオキシアルキル基を有するトリプチセン誘導体化合物を得ることを含む方法などが挙げられるが、該方法に限定されない。
【００６８】
一般式（１）の重合性トリプチセン誘導体化合物の製造方法の別の一態様としては、例えば、９−ハロゲンアントラセン又は９、１０−ジハロゲンアントラセンとビニル基を有するアセタール化合物とをヘック・カップリング反応及び加水分解反応に供し、次いで得られた反応物とベンザインとをディールス・アルダー反応に供し、さらに必要があればベンザインが有する置換基を修飾する反応に供し、次いで得られた反応物をアルカリ処理及び酸処理に供することにより、Ｘ及びＹの一方が一般式（３）で示される置換基である一般式（１）の重合性トリプチセン誘導体化合物を得ることを含む方法などが挙げられるが、該方法に限定されない。
【００６９】
一般式（１）の重合性トリプチセン誘導体化合物の製造方法の別の一態様としては、例えば、９−ハロゲンアントラセン又はアントラセンとアミド化合物とをビルスマイヤー・ハック反応に供し、次いで得られた反応物とカルバメート系保護基を有する第１級アミンとをアミン付加反応に供し、次いで得られた反応物とベンザインとをディールス・アルダー反応に供し、さらに必要があればベンザインが有する置換基を修飾する反応に供し、さらに必要があれば得られた反応物をアルカリ処理及び酸処理に供することにより、Ｘ及びＹの一方が一般式（４）で示される置換基である一般式（１）の重合性トリプチセン誘導体化合物を得ることを含む方法などが挙げられるが、該方法に限定されない。
【００７０】
一般式（１）の重合性トリプチセン誘導体化合物の製造方法の別の一態様としては、例えば、９−ハロゲンアントラセン又は９、１０−ジハロゲンアントラセンとビニル基を有するアセタール化合物とをヘック・カップリング反応及び加水分解反応に供し、次いで得られた反応物とベンザインとをディールス・アルダー反応に供し、塩化メタクリロイルとの反応に供することによりＸ及びＹの一方が一般式（５）で示される置換基である一般式（１）の（メタ）アクリロイルトリプチセン誘導体化合物を得ることを含む方法などが挙げられるが、該方法に限定されない。
【００７１】
また、上記した一般式（１）の重合性トリプチセン誘導体化合物の製造方法を組み合わせれば、Ｘ及びＹの双方が一般式（２）で示される置換基である一般式（１）の重合性トリプチセン誘導体化合物；Ｘ及びＹの一方が一般式（２）で示される置換基であり、かつ、他方が一般式（３）で示される置換基である一般式（１）の重合性トリプチセン誘導体化合物；Ｘ及びＹの一方が一般式（２）で示される置換基であり、かつ、他方が一般式（４）で示される置換基である一般式（１）の重合性トリプチセン誘導体化合物；或いは、Ｘ及びＹの一方が一般式（２）で示される置換基であり、かつ、他方が一般式（５）で示される置換基である一般式（１）の重合性トリプチセン誘導体化合物が得られ得る。
【００７２】
本発明の一態様の高分子化合物は、上記した一般式（１）の重合性トリプチセン誘導体化合物の１種を単独で、又は、２種以上を組合わせたものと、これらと共重合可能な化合物とを共重合反応に供することにより、形成することができる。
【００７３】
本発明の一態様の高分子化合物における一般式（１）の重合性トリプチセン誘導体化合物の好ましい配合量は特に限定されないが、例えば、高分子化合物の全量に対して、０．１〜２５重量％であり、好ましく０．５〜２０重量％、より好ましくは１〜１５重量％である。一般式（１）の重合性トリプチセン誘導体化合物の配合量が０．１重量％未満の場合、得られる高分子化合物において、トリプチセン構造の有する効果が発現されにくくなる。一般式（１）の重合性トリプチセン誘導体化合物の配合量が２５重量％を超過する場合、得られる高分子化合物に白濁や、強度の低下が生じやすくなるため好ましくない。
【００７４】
本発明の一態様の高分子化合物における、一般式（１）の重合性トリプチセン誘導体化合物と共重合可能な化合物は、通常知られているとおりのモノマー成分になり得るものであれば特に限定されないが、例えば、親水性化合物が好適に用いられる。親水性化合物を利用して得られた高分子化合物は、トリプチセン構造中の３つのベンゼン環がバレレンを軸とした各々均衡な回転運動を行うことができるものであり、さらに一般式（１）の重合性トリプチセン誘導体化合物は親水性を有する官能基を導入するものであることから、例えば、高分子化合物に親水性物質又は疎水性物質を包含することができ、さらに包含した物質を高分子化合物から放出させる際に、物質の拡散の速度や程度などを制御することが可能である。このような特性を有する高分子化合物は、種々の用途に適用でき、例えば、液晶配向膜、液晶表示素子、有機ＥＬディスプレイ、電子輸送性の有機薄膜、発光素子、有機導電性組成物などとして有用であることに加えて、ハイドロゲル、医療用デバイス、眼用レンズ、ＤＤＳデバイスなどとしても利用可能である。
【００７５】
一般式（１）の重合性トリプチセン誘導体化合物と共重合可能な親水性化合物は、通常知られているとおりの親水性のモノマー成分になり得るものであれば特に限定されないが、例えば、Ｎ，Ｎ−ジメチルアクリルアミド、２−ヒドロキシエチルメタクリレート、（メタ）アクリル酸、ポリエチレングリコールモノメタクリレート、グリセロールメタクリレートなどの（メタ）アクリル系モノマー、Ｎ−ビニルピロリドン、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミドなどのビニル系モノマーなどが挙げられ、これらの１種を単独で又は２種以上を組合わせて使用することができる。一般式（１）の重合性トリプチセン誘導体化合物と共重合可能な親水性化合物の配合量は特に限定されないが、例えば、高分子化合物の全量に対して、７５〜９９．９重量％であり、好ましくは８０〜９９．５重量％、より好ましくは７５〜９９重量％である。一般式（１）の重合性トリプチセン誘導体化合物と共重合可能な親水性化合物の種類や配合量により、所望の柔軟性や、含水率を有した高分子化合物を得ることが可能となる。
【００７６】
本発明の一態様の高分子化合物に強度、形状安定性や柔軟性を付与するために、一般式（１）の重合性トリプチセン誘導体化合物と共重合可能な疎水性化合物としてメチル（メタ）アクリレート、エチル（メタ）アクリレート、プロピル（メタ）アクリレート、ｉ−プロピル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、メトキシジエチレングリコール（メタ）アクリレート、エトキシジエチレングリコール（メタ）アクリレート、フェニル(メタ)アクリレート、フェノキシエチル(メタ)アクリレート、ベンジル(メタ)アクリレート、イソボニル(メタ)アクリレート等の直鎖状、分岐鎖状又は環状のアルキル(メタ)アクリレートなどを用いることができ、所望の物性に合わせ、単独で１種又は組み合わせた２種以上を適宜配合できる。一般式（１）の重合性トリプチセン誘導体化合物と共重合可能な疎水性化合物の配合量は特に限定されないが、例えば、高分子化合物の全量に対して、０〜３０重量％であり、好ましくは０〜２０重量％である。一般式（１）の重合性トリプチセン誘導体化合物と共重合可能な疎水性化合物の配合量が３０重量％を超える場合、得られる高分子化合物の強度、形状安定性、柔軟性などが低下する可能性がある。
【００７７】
本発明の一態様の高分子化合物に耐熱性や機械的特性を付与するために、構成成分としてエチレングリコールジ（メタ）アクリレート、ジエチレングリコールジ（メタ）アクリレート、トリエリチレングリコールジ（メタ）アクリレート、プロピレングリコールジ（メタ）アクリレート、ジプロピレングリコールジ（メタ）アクリレート、トリメチロールプロパントリ（メタ）アクリレート、ペンタエリスリトールトリ（メタ）アクリレートなどの（メタ）アクリレート系架橋性化合物、アリル（メタ）アクリレート、ジアリルマレエート、ジアリルフマレート、ジアリルサクシネート、ジアリルフタレート、トリアリルシアヌレート、トリアリルイソシアヌレート、ジエチレングリコールビスアリルカーボネート、トリアリルホスフェート、トリアリルトリメリテート、ジアリルエーテル、Ｎ，Ｎ−ジアリルメラミン、ジビニルベンゼン等のビニル系架橋性化合物などの架橋性化合物を用いることが可能であり、所望の物性に合わせ、単独で１種又は組み合わせた２種以上を適宜配合できる。架橋性化合物の配合量は特に限定されないが、例えば、高分子化合物の全量に対して、０．０１〜１０重量％であり、好ましくは０．０５〜３重量％である。架橋性化合物の配合量が１０重量％を超える場合、得られる高分子化合物の柔軟性などが低下する可能性がある。
【００７８】
本発明の一態様の高分子化合物は、当業者により知られている工程を組み合わせることで製造することができ、その製造方法は特に限定されないが、例えば、下記工程を含むことができる：
構成成分である一般式（１）の重合性トリプチセン誘導体化合物、一般式（１）の重合性トリプチセン誘導体化合物と共重合可能な親水性化合物、一般式（１）の重合性トリプチセン誘導体化合物と共重合可能な疎水性化合物、架橋性化合物などのモノマー化合物の混合物に、重合開始剤を添加し、撹拌及び溶解することによりモノマー混合液を得る工程；得られたモノマー混合液を所望の成形型に入れ、共重合反応により共重合体を得る工程；共重合体を冷却及び成形型から剥離し、必要に応じて切削、研磨した後に、成形した共重合体を水和膨潤させてハイドロゲルとして高分子化合物を得る工程。
【００７９】
重合開始剤としては、一般的なラジカル重合開始剤であるラウロイルパーオキサイド、クメンハイドロパーオキサイド、ベンゾイルパーオキサイドなどの過酸化物系重合開始剤；アゾビスジメチルバレロニトリル、アゾビスイソブチロニトリル（ＡＩＢＮ）などのアゾ系重合開始剤などを単独又は２種以上を組み合わせて使用できる。重合開始剤の添加量としては、モノマーの共重合反応を促進する十分量であれば特に限定されず、例えば、重合成分のモノマー総重量に対して１０〜７０００ｐｐｍが好ましい。
【００８０】
共重合体を得る工程は、モノマー混合液を金属、ガラス、プラスチックなどの成形型に入れ、密閉し、恒温槽などで段階的又は連続的に２５〜１２０℃の範囲で昇温し、５〜１２０時間で重合を完了させることにより実施できる。重合に関しては、紫外線、電子線、ガンマ線などを用いることが可能である。また、モノマー混合液に水や有機溶媒を添加することで溶液重合を適用することが可能である。
【００８１】
ハイドロゲルを得る工程は、重合終了後、室温に冷却し、得られた重合体を成形型から剥離し、必要に応じて切削、研磨した後に、水和膨潤させてハイドロゲルとする。使用する液体（膨潤液）としては、例えば、水、生理食塩水、等張性緩衝液などが挙げられる。膨潤液を６０〜１００℃に加温し、一定時間浸漬させ膨潤状態とする。また、膨潤処理時に重合体に含まれる未重合モノマーを除去することが好ましい。
【００８２】
以下、本発明を実施例によってさらに具体的に説明するが、本発明はこれら実施例に限定されるものではなく、本発明の課題を解決し得る限り、本発明は種々の態様をとることができる。
【実施例】
【００８３】
［例１．トリプチセン誘導体化合物（６）の合成］
１．トリプチセン誘導体化合物（６）の合成スキーム
以下のスキーム（Ｉ）に従って、トリプチセン誘導体化合物（６）を合成した。
【化１８】
2019151462.tif 000020
（Ｉ）【００８４】
２．化合物（ｂ）の合成
スキーム（Ｉ）中の化合物（ｂ）は、ケ・パンらの文献（Ｋｅ  Ｐａｎ，ｅｔ  ａｌ．，  Ｊｏｕｒｎａｌ  ｏｆ  Ｏｒｇａｎｏｍｅｔａｌｌｉｃ  Ｃｈｅｍｉｓｔｒｙ、２００８；６９３（１７）；ｐ．２８６３−２８６８、該文献の全記載はここに開示として援用される）に記載の方法に従い、合成した。すなわち、９−ブロモアントラセンである化合物（ａ）  ２．７ｇ（１０ｍｍｏｌ）のジメチルホルムアミド溶液（３０ｍＬ）に、ヘルマンのパラダサイクル  ０．１９ｇ（０．２ｍｍｏｌ）、炭酸カリウム  ２．１ｇ（１５ｍｍｏｌ）及びアクロレインジエチルアセタール  ２．３ｍＬ（１５ｍｍｏｌ）をアルゴン雰囲気下にて室温で加え、次いで１１０℃で一晩撹拌することにより反応させた。得られた反応液を室温に戻し、酢酸エチルで希釈し、次いで１Ｎ塩酸、飽和炭酸水素ナトリウム水溶液及び飽和食塩水で洗浄した。分離した有機層を、無水硫酸マグネシウムで乾燥した後、溶媒を留去した。得られた残渣をシリカゲルカラムクロマトグラフィーにより精製し、化合物（ｂ）  ２．４ｇ（収率８７％）を得た。【００８５】
３．化合物（ｃ）の合成
化合物（ｂ）  ０．８７ｇ（３．１ｍｍｏｌ）をアセトニトリル  １５ｍＬに溶かした溶液に、アルゴン雰囲気下で、フッ化セシウム  ０．５７ｇ（３．７ｍｍｏｌ）及び２−(トリメチルシリル)フェニルトリフラート  ０．９１ｍＬ（３．７ｍｍｏｌ）を加え、４０℃で１８時間撹拌した。撹拌後の反応液を室温に戻し、セライトろ過に供した。得られたろ液を減圧下で濃縮した。得られた濃縮残渣をシリカゲルカラムクロマトグラフィーにより精製し、化合物（ｃ）  ０．９２ｇ（収率８３％）を得た。【００８６】
得られた化合物（ｃ）のＮＭＲスペクトルは以下のとおりであった。
１Ｈ−ＮＭＲ（ＣＤＣｌ３）δｐｐｍ；１．３５（ｔ，３Ｈ），３．１７（ｍ，２Ｈ），３．３５（ｍ，２Ｈ），４．３１（ｑ，２Ｈ），５．３５（ｓ，１Ｈ），７．００（ｍ，６Ｈ），７．３７（ｍ，６Ｈ）
１３Ｃ−ＮＭＲ（ＣＤＣｌ３）δｐｐｍ；１４．４７，２２．６１，３０．９６，５３．４８，５４．５８，６１．０１，１２２．１２，１２３．７０，１２５．０２，１２５．１４，１４５．７６，１４６．９９，１７４．２０【００８７】
４．化合物（ｄ）の合成
水素化リチウムアルミニウム  ０．２０ｇ（５．３ｍｍｏｌ）を、アルゴン雰囲気下で、０℃に冷却したテトラヒドロフラン  １５ｍＬに溶かした溶液を調製した。得られた溶液に化合物（ｃ）  １．５６ｇ（４．４ｍｍｏｌ）を加え、室温で３時間撹拌した。得られた反応液に、氷冷下、０．２ｍＬの水、０．２ｍＬの１５ｗ／ｖ％水酸化ナトリウム水溶液及び０．６ｍＬの水を順次ゆっくりと滴下し、室温で１時間撹拌した。撹拌後の反応液をセライトろ過に供した。得られたろ液を減圧下で濃縮した。得られた濃縮残渣をシリカゲルカラムクロマトグラフィーにより精製し、化合物（ｄ）  １．３４ｇ（収率９８％）を得た。【００８８】
得られた化合物（ｄ）のＮＭＲスペクトルは以下のとおりであった。
１Ｈ−ＮＭＲ（ＣＤＣｌ３）δｐｐｍ；２．４１（ｍ，２Ｈ），２．９８（ｍ，２Ｈ），４．００（ｔ，２Ｈ），５．３４（ｓ，１Ｈ），６．９６（ｍ，６Ｈ），７．３６（ｍ，６Ｈ）
１３Ｃ−ＮＭＲ（ＣＤＣｌ３）δｐｐｍ；２４．３６，２８．２３，５３．２９，５４．６３，６４．００，１２２．４４，１２３．６０，１２４．８８，１２４．９８，１４６．３３，１４７．０７【００８９】
５．トリプチセン誘導体化合物（６）の合成
化合物（ｄ）  １．３４ｇ（４．３ｍｍｏｌ）をテトラヒドロフラン  ２０ｍＬに溶かした溶液に、アルゴン雰囲気下で０℃にて、トリエチルアミン  ０．９０ｍＬ（６．５ｍｍｏｌ）及び塩化メタクリロイル  ０．６１ｍＬ（６．５ｍｍｏｌ）を加え、０℃で１８時間撹拌した。撹拌後の反応液に飽和炭酸水素ナトリウム水溶液を加えて反応を停止し、液中の有機化合物をジエチルエーテルで抽出した。抽出後の有機層を、飽和食塩水で洗浄した後、無水硫酸マグネシウムを用いて乾燥した。乾燥後の有機層から溶媒を留去することにより得られた残渣をシリカゲルカラムクロマトグラフィーにより精製し、トリプチセン誘導体化合物（６）１．０３ｇ（収率６３％）を得た。【００９０】
得られたトリプチセン誘導体化合物（６）のＮＭＲスペクトルは以下のとおりであった。
１Ｈ−ＮＭＲ（ＣＤＣｌ３）δｐｐｍ；２．０４（ｓ，３Ｈ），２．６０（ｍ，２Ｈ），３．０４（ｍ，２Ｈ），４．５８（ｔ，２Ｈ），５．３６（ｓ，１Ｈ），５．６３（ｍ，１Ｈ），６．２５（ｓ，１Ｈ），６．９９（ｍ，６Ｈ），７．３９（ｍ，６Ｈ）
１３Ｃ−ＮＭＲ（ＣＤＣｌ３）δｐｐｍ；１８．６０，２４．５３，２４．５７，５３．１５，５４．６２，６５．６４，１２２．２８，１２３．６８，１２４．９１，１２５．０７，１２５．８５，１３６．５０，１４６．０９，１４７．０４，１６７．７７【００９１】
［例２．トリプチセン誘導体化合物（７）の合成］
１．トリプチセン誘導体化合物（７）の合成スキーム
以下のスキーム（ＩＩ）に従って、トリプチセン誘導体化合物（７）を合成した。
【化１９】
2019151462.tif 000021
（ＩＩ）【００９２】
２．化合物（ｂ）の合成
例１の「２．化合物（ｂ）の合成」を参照して化合物（ｂ）を合成した。【００９３】
３．化合物（ｅ）の合成
ベンゾキノン  １．１ｇ（１０ｍｍｏｌ）をジクロロメタン  １５ｍＬに溶かした溶液に、アルゴン雰囲気下で０℃にて、ボロントリフルオリド−ジエチルエーテル−コンプレックス  １．１ｍＬ（９．０ｍｍｏｌ）を加え、３０分間撹拌した。撹拌後の反応液を−２０℃に冷却した。冷却した反応液に、化合物（ｂ）  ０．５６ｇ（２．０ｍｍｏｌ）を加え、−２０℃で３時間撹拌した。撹拌後の反応液を、室温に戻した後、飽和食塩水で洗浄した。洗浄後の反応液から分離した有機層を無水硫酸マグネシウムを用いて乾燥した。乾燥後の有機層から溶媒を留去することにより得られた残渣をシリカゲルカラムクロマトグラフィーにより精製し、化合物（ｅ）  ０．６７ｇ（収率８７％）を得た。【００９４】
得られた化合物（ｅ）のＮＭＲスペクトルは以下のとおりであった。
１Ｈ−ＮＭＲ（ＣＤＣｌ３）δｐｐｍ；１．３７（ｔ，３Ｈ），２．８０（ｍ，２Ｈ），２．９０（ｍ，１Ｈ），２．９９（ｄ，１Ｈ），３．２２（ｄｄ，１Ｈ），３．３４（ｍ，１Ｈ），４．２９（ｄｄ，２Ｈ），４．６５（ｄ，１Ｈ），６．１２（ｄ，２Ｈ），７．１８（ｍ，６Ｈ），７．４１（ｍ，２Ｈ）
１３Ｃ−ＮＭＲ（ＣＤＣｌ３）δｐｐｍ；１４．４８，２４．００，３０．２２，４９．３８，５０．１０，５１．０５，６０．８６，１２２．２４，１２３．１７，１２４．２０，１２４．９３，１２６．６３，１２６．７３，１２６．８５，１２７．０６，１３９．０３，１４０．０５，１４１．３７，１４１．８８，１４２．９８，１７３．８５，１９７．７３，１９８．８９【００９５】
４．化合物（ｆ）の合成
化合物（ｅ）  ０．９３ｇ（２．４ｍｍｏｌ）をジメチルホルムアミド  １０ｍＬに溶かした溶液に、アルゴン雰囲気下で、炭酸セシウム  ２．０ｇ（６．０ｍｍｏｌ）及びヨウ化メチル  ０．６７ｍＬ（７．２ｍｍｏｌ）を加え、４０℃で１８時間撹拌した。撹拌後の反応液をセライトろ過に供した。得られたろ液を減圧下で濃縮することにより得られた濃縮残渣をシリカゲルカラムクロマトグラフィーにより精製し、化合物（ｆ）  ０．８２ｇ（収率８２％）を得た。【００９６】
得られた化合物（ｆ）のＮＭＲスペクトルは以下のとおりであった。
１Ｈ−ＮＭＲ（ＣＤＣｌ３）δｐｐｍ；１．３７（ｔ，３Ｈ），３．０９（ｂｒ  ｓ，２Ｈ），３．６６（ｓ，３Ｈ），３．７４（ｂｒ  ｓ，２Ｈ），３．８０（ｓ，３Ｈ），４．２９（ｑ，２Ｈ），５．８６（ｓ，１Ｈ），６．５１（ｍ，２Ｈ），７．０１（ｍ，４Ｈ），７．４３（ｍ，４Ｈ）
１３Ｃ−ＮＭＲ（ＣＤＣｌ３）δｐｐｍ；１４．５２，２４．２３，３２．６５，３２．７１，４７．２７，５６．０８，５６．５０，６０．４７，１０９．７３，１１０．２３，１２３．４７，１２３．７９，１２４．７８，１２５．２１，１２５．５５，１４６．５０，１４８．８６，１５０．１７，１７４．９２【００９７】
５．化合物（ｇ）の合成
化合物（ｃ）に代えて化合物（ｆ）  ０．６９ｇ（１．７ｍｍｏｌ）を用いたこと以外は、例１の「４．化合物（ｄ）の合成」と同様の操作を実施することにより、化合物（ｇ）  ０．５８ｇ（収率９３％）を得た。【００９８】
得られた化合物（ｇ）のＮＭＲスペクトルは以下のとおりであった。
１Ｈ−ＮＭＲ（ＣＤＣｌ３）δｐｐｍ；１．６５（ｂｒ  ｓ，１Ｈ），２．３４（ｂｒ  ｓ，２Ｈ），３．２８（ｂｒ  ｓ，２Ｈ），３．７０（ｓ，３Ｈ），３．７９（ｓ，３Ｈ），４．０５（ｔ，２Ｈ），５．８５（ｓ，１Ｈ），６．５０（ｍ，２Ｈ），７．０１（ｍ，４Ｈ），７．４６（ｍ，４Ｈ）
１３Ｃ−ＮＭＲ（ＣＤＣｌ３）δｐｐｍ；２６．０６，２９．８５，２９．９９，４７．３８，５６．５６，５６．６０，６４．７０，１０９．６８，１１０．７２，１２３．７６，１２４．６６，１２４．９１，１４６．６７，１４８．９４，１５０．４５【００９９】
６．トリプチセン誘導体化合物（７）の合成
化合物（ｄ）に代えて化合物（ｇ）  ０．５８ｇ（１．６ｍｍｏｌ）を用いたこと以外は、例１の「５．トリプチセン誘導体化合物（６）の合成」と同様の操作を実施することにより、トリプチセン誘導体化合物（７）  ０．６２ｇ（収率９０％）を得た。【０１００】
得られたトリプチセン誘導体化合物（７）のＮＭＲスペクトルは以下のとおりであった。
１Ｈ−ＮＭＲ（ＣＤＣｌ３）δｐｐｍ；２．０４（ｍ，３Ｈ），２．４７（ｂｒ  ｓ，２Ｈ），３．３３（ｂｒ  ｓ，２Ｈ），３．７０（ｓ，３Ｈ），３．７８（ｓ，３Ｈ），４．５４（ｔ，２Ｈ），５．６２（ｍ，１Ｈ），５．８６（ｓ，１Ｈ），６．２３（ｄ，１Ｈ），６．５０（ｂｒ  ｓ，２Ｈ），７．０２（ｍ，４Ｈ），７．４１（ｂｒ  ｓ，２Ｈ），７．５０（ｂｒ  ｓ，２Ｈ）
１３Ｃ−ＮＭＲ（ＣＤＣｌ３）δｐｐｍ；１８．５９，２５．９１，２６．３０，４７．３５，５４．８６，５６．３２，５６．５４，６６．３３，１０９．６６，１１０．４７，１２３．７８，１２４．６６，１２４．９６，１２５．５４，１３６．７０，１３８．１１，１４６．６６，１４８．８８，１５０．３７，１６７．８７【０１０１】
［例３．一般式（８）のトリプチセン誘導体化合物の合成]
１．トリプチセン誘導体化合物（８）の合成スキーム
以下のスキーム（ＩＩＩ）に従って、トリプチセン誘導体化合物（８）を合成した。
【化２０】
2019151462.tif 000022
（ＩＩＩ）【０１０２】
２．化合物（ｂ）の合成
例１の「２．化合物（ｂ）の合成」を参照して化合物（ｂ）を合成した。【０１０３】
３．化合物（ｅ）の合成
例２の「３．化合物（ｅ）の合成」を参照して化合物（ｅ）を合成した。【０１０４】
４．化合物（ｈ）の合成
化合物（ｅ）０．５０ｇ（１．３ｍｍｏｌ）のジメチルホルムアミド１０ｍＬ溶液に、アルゴン雰囲気下、炭酸セシウム１．１ｇ（３．２ｍｍｏｌ）及び２−ブロモエチルメチルエーテル０．３７ｍＬ（３．９ｍｍｏｌ）を加え、４０℃で１８時間撹拌した。反応液をセライトろ過後、ろ液を減圧下濃縮し、残渣をシリカゲルカラムクロマトグラフィーにより精製し、化合物（ｈ）０．５７ｇ（収率８７％）を得た。【０１０５】
得られた化合物（ｈ）のＮＭＲスペクトルは以下のとおりであった。
１Ｈ−ＮＭＲ（ＣＤＣｌ３）δｐｐｍ；１．２９（ｔ，３Ｈ），２．９８（ｍ，２Ｈ），
３．３８（ｂｒ  ｓ，３Ｈ），３．４５（ｓ，３Ｈ），３．７０（ｍ，６Ｈ），３．９２（ｍ，２Ｈ），４．００（ｍ，２Ｈ），４．２２（ｑ，２Ｈ），５．８１（ｓ，１Ｈ），６．４４（ｓ，２Ｈ），６．９４（ｍ，４Ｈ），７．３８（ｍ，４Ｈ）
１３Ｃ−ＮＭＲ（ＣＤＣｌ３）δｐｐｍ；１４．５５，２４．３７，３２．０９，４７．４５，５９．２０，５９．４１，６０．５５，６９．２５，６９．８９，７１．２２，７１．３９，１１２．３６，１２３．５６，１２３．８９，１２４．８０，１２５．１８，１４６．４０，１４８．２５，１４９．９０，１７４．９２【０１０６】
５．化合物（ｉ）の合成
化合物（ｃ）の代わりに、化合物（ｈ）０．４６ｇ（０．９２ｍｍｏｌ）を用いた以外は、例１の「４．化合物（ｄ）の合成」を参照して化合物（ｉ）０．４１ｇ（収率９７％）を得た。【０１０７】
得られた化合物（ｉ）のＮＭＲスペクトルは以下のとおりであった。
１Ｈ−ＮＭＲ（ＣＤＣｌ３）δｐｐｍ；２．３６（ｂｒ  ｓ，２Ｈ），３．４６（ｂｒ  ｓ，２Ｈ），３．４７（ｓ，３Ｈ），３．５２（ｓ，３Ｈ），３．７６（ｄｄ，４Ｈ），４．０３（ｍ，４Ｈ），５．８８（ｓ，１Ｈ），６．４６（ｄ，１Ｈ），６．５２（ｄ，１Ｈ），７．００（ｍ，４Ｈ），７．４０（ｄ，２Ｈ），７．５１（ｄ，２Ｈ）
１３Ｃ−ＮＭＲ（ＣＤＣｌ３）δｐｐｍ；２６．４４，２９．１４，４７．５４，５８．８５，５９．４１，６４．４８，６８．９２，６９．８９，７１．３９，７１．６９，１１２．３９，１２３．８１，１２４．６６，１２４．９３，１４６．４６，１４８．４２，１４９．８８【０１０８】
６．トリプチセン誘導体化合物（８）の合成
化合物（ｄ）に代えて、化合物（ｉ）０．７１ｇ（１．５ｍｍｏｌ）を原料とした以外は、例１の「５．トリプチセン誘導体化合物（６）の合成」と同様の操作を実施することにより、トリプチセン誘導体化合物（８）０．６３ｇ（収率７７％）を得た。【０１０９】
得られたトリプチセン誘導体化合物（８）のＮＭＲスペクトルは以下のとおりであった。
１Ｈ−ＮＭＲ（ＣＤＣｌ３）δｐｐｍ；２．０４（ｍ，３Ｈ），２．５１（ｂｒ  ｓ，  ２Ｈ），３．４４（ｍ，５Ｈ），３．５２（ｓ，３Ｈ），３．７１（ｔ，２Ｈ），３．７７（ｍ，２Ｈ），３．９７（ｍ，２Ｈ），４．０６（ｍ，２Ｈ），４．５３（ｔ，２Ｈ），５．６２（ｍ，１Ｈ），５．８８（ｓ，１Ｈ），６．２４（ｍ，１Ｈ），６．５１（ｍ，２Ｈ），７．０３（ｍ，４Ｈ），７．４１（ｍ，２Ｈ），７．５３（ｂｒ  ｓ，２Ｈ）
１３Ｃ−ＮＭＲ（ＣＤＣｌ３）δｐｐｍ；１４．２６，１８．６１，２２．７８，２５．４３，２６．１６，３１．７１，４７．５３，５９．３９，６６．２２，６９．９２，７１．３９，１１２．３４，１１２．４４，１２３．８７，１２４．６４，１２４．９８，１２５．５８，１３６．６７，１４６．５１，１４８．２４，１５０．０２，１６７．８７【０１１０】
［例４．一般式（９）及び（１０）のトリプチセン誘導体化合物の合成]
１．トリプチセン誘導体化合物（９）及び（１０）の合成スキーム
以下のスキーム（ＩＶ）に従って、トリプチセン誘導体化合物（９）及び（１０）を合成した。
【化２１】
2019151462.tif 000023
（ＩＶ）【０１１１】
２．化合物（ｋ）の合成
化合物（ａ）の代わりに、化合物（ｊ）を用いた以外は、例１の「２．化合物（ｂ）の合成」を参照して化合物（ｋ）を得た。【０１１２】
得られた化合物（ｋ）のＮＭＲスペクトルは以下のとおりであった。
１Ｈ−ＮＭＲ（ＣＤＣｌ３）δｐｐｍ；１．２８（ｔ，６Ｈ），２．７８（ｍ，４Ｈ），３．９７（ｍ，４Ｈ），４．２１（ｑ，４Ｈ），７．５５（ｄｄ，４Ｈ），８．３３（ｄｄ，４Ｈ）
１３Ｃ−ＮＭＲ（ＣＤＣｌ３）δｐｐｍ；１４．３８，２３．６０，３５．５３，６０．８１，１２４．９５，１２５．６３，１２９．４７，１３２．０３，１７３．２２【０１１３】
３．化合物（ｌ）の合成
化合物（ｋ）  ０．２６ｇ（０．６９ｍｍｏｌ）をアセトニトリル  １０ｍＬに溶かした溶液に、アルゴン雰囲気下で、フッ化セシウム  ０．１３ｇ（０．８３ｍｍｏｌ）及び２−(トリメチルシリル)フェニルトリフラート  ０．２０ｍＬ（０．８３ｍｍｏｌ）を加え、４０℃で１８時間撹拌した。撹拌後の反応液を室温に戻し、セライトろ過に供した。得られたろ液を減圧下で濃縮し、残渣をシリカゲルカラムクロマトグラフィーにより精製し、化合物（ｌ）  ０．２９ｇ（収率９３％）を得た。【０１１４】
得られた化合物（ｌ）のＮＭＲスペクトルは以下のとおりであった。
１Ｈ−ＮＭＲ（ＣＤＣｌ３）δｐｐｍ；１．３６（ｍ，６Ｈ），３．１６（ｍ，４Ｈ），３．３４（ｍ，４Ｈ），４．３３（ｑ，４Ｈ），７．０２（ｍ，６Ｈ），７．４０（ｍ，６Ｈ）
１３Ｃ−ＮＭＲ（ＣＤＣｌ３）δｐｐｍ；１４．４７，２２．７５，３１．０３，５２．７６，６１．０４，１２２．１９，１２４．８８，１４６．９１，１７４．１８【０１１５】
４．化合物（ｍ）の合成
化合物（ｃ）の代わりに、化合物（ｌ）０．４５ｇ（１．０ｍｍｏｌ）を用いた以外は、例１の「４．化合物（ｄ）の合成」を参照して化合物（ｍ）０．３４ｇ（収率９３％）を得た。【０１１６】
得られた化合物（ｍ）のＮＭＲスペクトルは以下のとおりであった。
１Ｈ−ＮＭＲ（ＣＤＣｌ３）δｐｐｍ；２．４９（ｍ，４Ｈ），３．００（ｍ，４Ｈ），４．１３（ｍ，４Ｈ），７．００（ｂｒ  ｓ，６Ｈ），７．４３（ｂｒ  ｓ，６Ｈ）
１３Ｃ−ＮＭＲ（ＣＤＣｌ３）δｐｐｍ；２４．５９，２８．３７，５２．５０，６４．１６，１２２．２９，１２４．６３【０１１７】
５．トリプチセン誘導体化合物（９）の合成
化合物（ｍ）５０ｍｇ（０．１４ｍｍｏｌ）のテトラヒドロフラン  ５ｍＬ溶液に、アルゴン雰囲気下、０℃にて、水素化ナトリウム５．４ｍｇ（０．１４ｍｍｏｌ）を加え、３０分撹拌した。塩化メタクリロイル  １２μＬ（０．１３ｍｍｏｌ）を加え、０℃で１８時間撹拌した。撹拌後の反応液に飽和炭酸水素ナトリウム水溶液を加えて反応を停止し、液中の有機化合物をジエチルエーテルで抽出した。抽出後の有機層を、飽和食塩水で洗浄した後、無水硫酸マグネシウムを用いて乾燥した。乾燥後の有機層から溶媒を留去することにより得られた残渣をシリカゲルカラムクロマトグラフィーにより精製し、トリプチセン誘導体化合物（９）３８ｍｇ（収率６４％）を得た。【０１１８】
得られた化合物（９）のＮＭＲスペクトルは以下のとおりであった。
１Ｈ−ＮＭＲ（ＣＤＣｌ３）δｐｐｍ；１．６２（ｂｒ  ｓ，１Ｈ），２．０５（ｓ，３Ｈ），２．４７（ｍ，２Ｈ），２．６１（ｍ，２Ｈ），３．０１（ｄｄ，４Ｈ），４．１３（ｔ，２Ｈ），４．５９（ｔ，２Ｈ），５．６３（ｓ，１Ｈ），６．２５（ｓ，１Ｈ）
７．０１（ｓ，６Ｈ）７．４３（ｂｒ  ｓ，６Ｈ）
１３Ｃ−ＮＭＲ（ＣＤＣｌ３）δｐｐｍ；１８．５７，２４．６０，２４．７８，２８．３４，５２．３８，５２．５２，６１．５７，６１．１４，６５．７０，１２２．３４，１２４．７８，１２５．９４，１６７．９４【０１１９】
６．トリプチセン誘導体化合物（１０）の合成
トリプチセン誘導体化合物（９）２７ｍｇ（０．０６ｍｍｏｌ）をアセトン  １ｍＬに溶かした溶液に、０℃にてジョーンズ試薬を反応溶液がオレンジ色になるまで滴下し、１０分撹拌後、水で希釈した反応溶液から有機物をジエチルエーテルで３回抽出した。抽出後の有機層を、飽和食塩水で洗浄した後、無水硫酸マグネシウムを用いて乾燥した。乾燥後の有機層から溶媒を留去することにより得られた残渣をシリカゲルカラムクロマトグラフィーにより精製し、トリプチセン誘導体化合物（１０）９．９ｍｇ（収率３６％）を得た。【０１２０】
得られたトリプチセン誘導体化合物（１０）のＮＭＲスペクトルは以下のとおりであった。
１Ｈ−ＮＭＲ（ＣＤＣｌ３）δｐｐｍ；２．０４（ｍ，３Ｈ），２．６２（ｍ，２Ｈ），３．０４（ｍ，２Ｈ），３．３０（ｄ，２Ｈ），３．３８（ｄ，２Ｈ），４．６０（ｔ，２Ｈ），５．６５（ｓ，１Ｈ），６．２６（ｓ，１Ｈ），７．０５（ｂｒ  ｓ，６Ｈ) ，７．４２（ｂｒ  ｓ，６Ｈ)
１３Ｃ−ＮＭＲ（ＣＤＣｌ３）δｐｐｍ；１８．５７，２２．５９，２４．５８，３０．６０，５２．４４，６５．６７，１２２．０９，１２４．９８，１２５．９８，１３５．６０，１４７．３１，１５０．２９，１５８．２６，１６０．２４，１６７．９６【０１２１】
［例５．一般式（１１）のトリプチセン誘導体化合物の合成］
１．トリプチセン誘導体化合物（１１）の合成スキーム
以下のスキーム（Ｖ）に従って、トリプチセン誘導体化合物（１１）を合成した。
【化２２】
2019151462.tif 000024
（Ｖ）【０１２２】
２．化合物（ｂ）の合成
例１の「２．化合物（ｂ）の合成」を参照して化合物（ｂ）を得た。【０１２３】
３．化合物（ｎ）の合成
ジメチルホルムアミド  ５ｍＬに、アルゴン雰囲気下で０℃にて、塩化ホスホリル  ０．９４ｍL（１０．１ｍｍｏｌ）を滴下し、室温で１．５時間撹拌した。撹拌後の反応液に化合物（ｂ）  １．０ｇ（３．６ｍｍｏｌ）を溶解させ、１１０℃で１８時間撹拌した。撹拌後の反応液を室温に戻し、酢酸エチルで希釈した。希釈した反応液を、１Ｎ塩酸、飽和炭酸水素ナトリウム水溶液及び飽和食塩水で順次洗浄した。洗浄後に分離して得られた有機層を無水硫酸マグネシウムで乾燥した。乾燥後の有機層から溶媒を留去することにより得た残渣をシリカゲルカラムクロマトグラフィーにより精製し、化合物（ｎ）０．７８ｇ（収率７１％）を得た。【０１２４】
得られた化合物（ｎ）のＮＭＲスペクトルは以下のとおりであった。
１Ｈ−ＮＭＲ（ＣＤＣｌ３）δｐｐｍ；１．２５（ｍ，３Ｈ），２．７７（ｍ，２Ｈ），３．９８（ｍ，２Ｈ），４．２０（ｑ，２Ｈ），７．６２（ｍ，４Ｈ），８．３３（ｍ，２Ｈ），８．９２（ｄｄ，２Ｈ），１１．４５（ｓ，１Ｈ）
１３Ｃ−ＮＭＲ（ＣＤＣｌ３）δｐｐｍ；１４．３４，２４．１９，３５．３２，６０．９９，１２４．４５，１２４．７７，１２５．０１，１２６．３０，１２８．４８，１２９．０８，１３１．６４，１４１．６８，１７２．６５，１９３．６３【０１２５】
４．化合物（ｏ）の合成
化合物（ｎ）０．７４ｇ（２．４ｍｍｏｌ）をアセトニトリル  １０ｍＬに溶かした溶液に、アルゴン雰囲気下で、カルバミン酸ベンジル１．１ｇ（７．２ｍｍｏｌ）、トリエチルシラン０．５９ｍＬ（７．２ｍｍｏｌ）及び、トリフルオロ酢酸０．６１ｍＬ（７．０ｍｍｏｌ）を加え、室温で１８時間撹拌した。撹拌後の反応液を、酢酸エチルで希釈した後、飽和炭酸水素ナトリウム水溶液及び飽和食塩水で順次洗浄した。洗浄後に分離して得られた有機層を無水硫酸マグネシウムで乾燥した。乾燥後の有機層から溶媒を留去したことにより得られた残渣をシリカゲルカラムクロマトグラフィーにより精製し、化合物（ｏ）０．８４ｇ（収率８３％）を得た。【０１２６】
得られた化合物（ｏ）のＮＭＲスペクトルは以下のとおりであった。
１Ｈ−ＮＭＲ（ＣＤＣｌ３）δｐｐｍ；１．２１（ｍ，３Ｈ），２．６９（ｍ，２Ｈ），３．９０（ｍ，２Ｈ），４．１３（ｑ，２Ｈ），４．９４（ｓ，１Ｈ），５．０８（ｓ，２Ｈ），５．３２（ｄ，２Ｈ），７．２８（ｍ，５Ｈ），７．５０（ｍ，４Ｈ），８．２７（ｍ，４Ｈ）
１３Ｃ−ＮＭＲ（ＣＤＣｌ３）δｐｐｍ；１４．３６，２３．６０，３５．４０，３７．７３，６０．８４，６７．００，１２４．８４，１２５．８２，１２６．３６，１２８．１６，１２８．６０，１２９．３８，１３０．１９，１３４．１７，１３６．５２，１５６．２３，１７３．０２【０１２７】
５．化合物（ｐ）の合成
化合物（ｂ）に代えて化合物（ｏ）０．２９ｇ（０．６６ｍｍｏｌ）を用いたこと以外は、例１の「３．化合物（ｃ）の合成」と同様の操作により、化合物（ｐ）０．２７ｇ（収率７８％）を得た。【０１２８】
得られた化合物（ｐ）のＮＭＲスペクトルは以下のとおりであった。
１Ｈ−ＮＭＲ（ＣＤＣｌ３）δｐｐｍ；１．３６（ｍ，３Ｈ），３．１４（ｍ，２Ｈ），３．３４（ｍ，２Ｈ），４．３３（ｑ，２Ｈ），４．８５（ｄ，２Ｈ），５．２６（ｓ，２Ｈ），５．４２（ｍ，１Ｈ），７．０３（ｍ，６Ｈ），７．３５（ｍ，１１Ｈ）
１３Ｃ−ＮＭＲ（ＣＤＣｌ３）δｐｐｍ；１４．４８，２２．６８，３０．９７，４０．２０，５２．０３，５２．９２，６１．１１，６７．１９，１２２．３５，１２５．２６，１２８．２０，１２８．３３，１２８．６９，１３６．５８，１４７．０７，１６．５９，１７４．０８【０１２９】
６．化合物（ｑ）の合成
化合物（ｃ）に代えて化合物（ｐ）０．１５ｇ（０．２９ｍｍｏｌ）を用いたこと以外は、例１の「４．化合物（ｄ）の合成」と同様の操作により、化合物（ｑ）８７ｍｇ（収率８８％）を得た。【０１３０】
得られた化合物（ｑ）のＮＭＲスペクトルは以下のとおりであった。
１Ｈ−ＮＭＲ（ＣＤＣｌ３）δｐｐｍ；２．４５（ｍ，２Ｈ），３．０３（ｍ，２Ｈ），４．１１（ｄ，２Ｈ），４．９１（ｄ，２Ｈ），６．２９（ｓ，１Ｈ），７．０２（ｂｒ  ｓ，６Ｈ），７．３９（ｍ，６Ｈ），８．４１（ｓ，１Ｈ）
１３Ｃ−ＮＭＲ（ＣＤＣｌ３）δｐｐｍ；２４．４７，２８．１９，３７．４４，５１．４９，５２．７１，６３．８９，１２１．９２，１２５．１０，１６１．６９【０１３１】
７．トリプチセン誘導体化合物（１１）の合成
化合物（ｑ）２５ｍｇ（０．０７３ｍｍｏｌ）をジクロロメタン  １ｍＬに溶かした溶液に、アルゴン雰囲気下で、１−［２−(トリメチルシリル)エトキシカルボニルオキシ]ベンゾトリアゾール  ２２ｍｇ（０．０８０ｍｍｏｌ）を加え、室温で３０分撹拌した。５％炭酸水素ナトリウム水溶液を加え反応を停止し、液中の有機化合物をジクロロメタンで抽出した。抽出後の有機層を、５％炭酸水素ナトリウム水溶液で洗浄した後、無水硫酸マグネシウムを用いて乾燥した。乾燥後の有機層から溶媒を留去することにより化合物（ｒ）を得た。得られた化合物（ｒ）をテトラヒドロフラン  ５ｍＬに溶かした溶液に、アルゴン雰囲気下で０℃にて、トリエチルアミン  ２０μＬ（０．１４ｍｍｏｌ）及び塩化メタクリロイル  １４μＬ（０．１４ｍｍｏｌ）を加え、０℃で１８時間撹拌した。撹拌後の反応液に飽和炭酸水素ナトリウム水溶液を加えて反応を停止し、液中の有機化合物をジエチルエーテルで抽出した。抽出後の有機層を、飽和食塩水で洗浄した後、無水硫酸マグネシウムを用いて乾燥した。乾燥後の有機層から溶媒を留去することにより得られた残渣をシリカゲルカラムクロマトグラフィーにより精製し、トリプチセン誘導体化合物（１１）６．５ｍｇ（収率１８％）を得た。【０１３２】
得られたトリプチセン誘導体化合物（１１）のＮＭＲスペクトルは以下のとおりであった。
１Ｈ−ＮＭＲ（ＣＤＣｌ３）δｐｐｍ；０．０７（ｓ，９Ｈ），１．６７（ｍ，４Ｈ），２．０４（ｓ，３Ｈ），２．５９（ｍ，２Ｈ），３．０５（ｍ，２Ｈ），４．６０（ｔ，２Ｈ），４．９３（ｄ，２Ｈ），５．６５（ｓ，１Ｈ），６．２５（ｓ，１Ｈ），７．０６（ｍ，６Ｈ），７．４１（ｍ，６Ｈ），８．４６（ｓ，１Ｈ）
１３Ｃ−ＮＭＲ（ＣＤＣｌ３）δｐｐｍ；０．０６，１．１０，１８．５７，２４．５３，３１．０４，３７．４０，５１．５６，５２．６１，６４．１７，６５．５５，１２２．０４，１２５．３０，１２６．０１，１３６．５７，１６１．７２，１６７．９０【０１３３】
［例６．一般式（１２）のトリプチセン誘導体化合物の合成］
１．トリプチセン誘導体化合物（１２）の合成スキーム
以下のスキーム（ＶＩ）に従って、トリプチセン誘導体化合物（１２）を合成した。
【化２３】
2019151462.tif 000025
（ＶＩ）【０１３４】
２．化合物（ｋ）の合成
例４の「２．化合物（ｋ）の合成」を参照して化合物（ｋ）を得た。【０１３５】
３．化合物（ｌ）の合成
例４の「３．化合物（ｌ）の合成」を参照して化合物（ｌ）を得た。【０１３６】
４．化合物（ｍ）の合成
例４の「４．化合物（ｍ）の合成」を参照して化合物（ｍ）を得た。【０１３７】
５．トリプチセン誘導体化合物（１２）の合成
化合物（ｍ）  ３５ｍｇ（０．０９４ｍｍｏｌ）をテトラヒドロフラン  ５ｍＬに溶かした溶液に、アルゴン雰囲気下で０℃にて、トリエチルアミン  ３３μＬ（０．２４ｍｍｏｌ）及び塩化メタクリロイル  ２２μＬ（０．２４ｍｍｏｌ）を加え、０℃で１８時間撹拌した。撹拌後の反応液に飽和炭酸水素ナトリウム水溶液を加えて反応を停止し、液中の有機化合物をジエチルエーテルで抽出した。抽出後の有機層を、飽和食塩水で洗浄した後、無水硫酸マグネシウムを用いて乾燥した。乾燥後の有機層から溶媒を留去することにより得られた残渣をシリカゲルカラムクロマトグラフィーにより精製し、トリプチセン誘導体化合物（１２）２６ｍｇ（収率５４％）を得た。【０１３８】
得られたトリプチセン誘導体化合物（１２）のＮＭＲスペクトルは以下のとおりであった。
１Ｈ−ＮＭＲ（ＣＤＣｌ３）δｐｐｍ；２．０５（ｄ，６Ｈ），２．６０（ｍ，４Ｈ），３．０２（ｍ，４Ｈ），４．６０（ｔ，４Ｈ），５．６４（ｍ，２Ｈ），６．２５（ｓ，２Ｈ），７．０２（ｍ，６Ｈ），７．４３（ｓ，６Ｈ）
１３Ｃ−ＮＭＲ（ＣＤＣｌ３）δｐｐｍ；１８．５６，２４．５７，２４．７５，５２．３９，６５．６７，１２２．４１，１２４．８０，１２５．９３，１３６．６０，１６７．９１【０１３９】
［例７．例４〜６で得られたトリプチセン誘導体化合物（９）、（１０）、（１１）及び（１２）を含む高分子ハイドロゲルの合成］
トリプチセン誘導体化合物（９）〜（１２）を各々０．５ｇ、２−ヒドロキシエチルメタクリレート９．５ｇ、エチレングリコールジメタクリレート０．０１ｇ及びＡＩＢＮ  ２０００ｐｐｍを混合し、十分に窒素置換をしながら約１時間撹拌した。撹拌後、モノマー混合液を成形型に入れ、５０〜１００℃の範囲で２５時間かけて昇温させ、重合体を得た。得られた重合体を室温に戻し、容器から取り出し、約６０℃の蒸留水中に約４時間浸漬することで水和膨潤させ、トリプチセン誘導体化合物（９）〜（１２）をそれぞれ含有する４種類のトリプチセン誘導体含有ハイドロゲルを得た。【０１４０】
比較例として、トリプチセン誘導体化合物（９）〜（１２）に代えて、下記に示す式（Ａ）で示される特許文献９（特開２００８−０７５４０７号公報）の化合物８を用いた以外は、上記と同様にして、２−ヒドロキシエチルメタクリレート９．５ｇ、エチレングリコールジメタクリレート０．０１ｇ及びＡＩＢＮ２０００ｐｐｍを混合した。しかし、特許文献９の化合物８を用いた場合は、均一溶液が得られず、共重合反応に供することができなかった。このことより、従来のトリプチセン誘導体化合物は、親水性化合物との相溶性が低いことが示唆された。【０１４１】
【化２４】
2019151462.tif 000026
【産業上の利用可能性】
【０１４２】
本発明の一態様である高分子化合物は、液晶配向膜、液晶表示素子、有機ＥＬディスプレイ、電子輸送性の有機薄膜、発光素子、有機導電性組成物などに加えて、ハイドロゲル、医療用デバイス、眼用レンズ、ＤＤＳデバイスなどとして使用可能である。
【関連出願の相互参照】
【０１４３】
本出願は、２０１８年２月２日出願の日本特願２０１８−０１７４１５号の優先権を主張し、その全記載は、ここに開示として援用される。
【国際調査報告】
2019151462.tif 000032
2019151462.tif 000033
2019151462.tif 000034
2019151462.tif 000035